(57)【要約】【課題】従来より提案されている塗装方法によっては作ることができなかった装飾性の高い凹凸のある御影石風のＦＲＰ製品を得る。【解決手段】サンドペーパー掛け等の方法でＦＲＰの表面の異物を除去すると共に粗面化する第１の行程と、白色、灰色、黒色の不飽和ポリエステル樹脂を、それぞれ別々に、２．５ｋｇｆ／ｃｍ２以下の空気圧力で層状または斑点状にスプレー掛けして乾燥させる行程により装飾性の高い凹凸のある御影石風のＦＲＰ製品の提供を可能とする。 【選択図】図１
2007237108.tif 000002
【特許請求の範囲】
【請求項１】
少なくとも、表面の異物を除去すると共に粗面化する第１の行程と、白色の不飽和ポリエステル樹脂を２．５ｋｇｆ／ｃｍ２以下の空気圧力でスプレー掛けして乾燥させる第２の行程と、灰色の不飽和ポリエステル樹脂を２．５ｋｇｆ／ｃｍ２以下の空気圧力で斑点状にスプレー掛けして乾燥させる第３の行程と、黒色の不飽和ポリエステル樹脂を２．５ｋｇｆ／ｃｍ２以下の空気圧力で斑点状にスプレー掛けして乾燥させる第４の行程を含むことを特徴とする不飽和ポリエステル樹脂成形体の表面処理方法。
【請求項２】
少なくとも、表面の異物を除去すると共に粗面化する第１の行程と、黒色の不飽和ポリエステル樹脂を２．５ｋｇｆ／ｃｍ２以下の空気圧力でプレー掛けして乾燥させる第２の行程と、灰色の不飽和ポリエステル樹脂を２．５ｋｇｆ／ｃｍ２以下の空気圧力で斑点状にスプレー掛けして乾燥させる第３の行程と、白色の不飽和ポリエステル樹脂を２．５ｋｇｆ／ｃｍ２以下の空気圧力で斑点状にスプレー掛けして乾燥させる第４の行程を含むことを特徴とする不飽和ポリエステル樹脂成形体の表面処理方法。
【発明の詳細な説明】
【技術分野】
【０００１】
本発明は、装飾性の高い凹凸のある御影石風の不飽和ポリエステル樹脂成形体を得るための表面処理方法に関するものである。
【背景技術】
【０００２】
ガラス繊維で補強した不飽和ポリエステル樹脂成形体（以下「ＦＲＰ」と呼ぶ）は防食性に優れ、軽く、強く、複雑な形状に成形できる特徴があって、汚水処理槽、貯水槽、クーリングタワーの部品、ボート等に幅広く使用されている。このようなＦＲＰは、従来は一般的に、型に離型剤を塗り、離型剤の内面に所定の着色された不飽和ポリエステル樹脂を吹き付け、その内面にガラス繊維と不飽和ポリエステル樹脂を積層する方法で製造してきた。また、必要に応じて、成形後に表面を塗装することもある。何れにしろ、従来のＦＲＰ製品の表面は平坦で、光沢を持った表面状態に形成されてきたが、これは、このような表面性状が防食性に優れ、軽く、強いといったＦＲＰ製品の特徴をアピールするために適していたからである。
【０００３】
しかし、大型花器などの装飾性を求められる製品をＦＲＰで作ると、平坦で光沢を持った表面性状が製品を安っぽく感じさせるために、装飾性の高い製品分野には、ＦＲＰは十分に利用されてはいなかった。
【０００４】
装飾性の高い塗装方法には、異なった色調の粉末を塗料に含有させて、大理石風模様等の塗装を施す方法が提案されている。これらの方法では、比較的容易に、斑点などの細かな模様を塗装することができるが、例えばスプレーガンを使用した塗装の場合、添加された粉末が塗料中で浮かび、または、沈むために、吹き始めと吹き終わりで、意図しない模様の変化を生じる問題があった。また、模様を大きくするために大きな粉末を使用すると、粉末がノズルにつまりやすく、たびたび塗装作業を中断しなければならない問題があった。また、一つの模様のために一つの塗料を用意する必要があり、少量多品種の生産では塗料のロスが多くなる問題があった。
【０００５】
このような問題を解決するために、多色模様用スプレーガンにより、複数の色調の塗料を規則的に切り替えて吹き付けて模様を塗装する方法が提案されている。これらの方法によれば粉末の偏在による意図しない模様の変化や、粉末によるノズルのつまりや、塗料のロスの問題は解消されるが、一方で、模様を任意に制御することが難しく、高級感を生じにくい幾何学的で一様な模様になる問題があった。さらに、異なる色の粒子が乾燥前に重なるために混じり合って滲みを生じ、コントラストの強い模様を塗装することが難しい問題があった。
【特許文献１】特開平８−１２９１０号公報                  特開平１０−２９６１３９号公報
【非特許文献１】森本尚夫著  「ＦＲＰ成形の実際」高分子刊行会版  １９９５年
【発明の開示】
【発明が解決しようとする課題】
【０００６】
解決しようとする問題点は、従来より提案されている塗装方法によっては、装飾性の高い凹凸のある御影石風のＦＲＰ製品を、思いのままに、得ることができない点である。
【課題を解決するための手段】
【０００７】
本発明は、装飾性の高い凹凸のある御影石風のＦＲＰを得るために、少なくとも、ＦＲＰの表面の異物を除去すると共に粗面化する行程と、白色、灰色、黒色の不飽和ポリエステル樹脂を、それぞれ別々に、２．５ｋｇｆ／ｃｍ２以下の空気圧力で斑点状にスプレー掛けして乾燥させる行程を含むことを特徴とする
【発明の効果】
【０００８】
本発明の表面処理方法は、第１の行程で表面の異物を除去すると共に粗面化するため、成形後のＦＲＰの表面にスプレー掛けした不飽和ポリエステルが表面に強く結合できるので、耐久性の高い表面性状を得ることができる。
【０００９】
さらに、不飽和ポリエステル樹脂を２．５ｋｇｆ／ｃｍ２以下の通常より低い空気圧力でスプレー掛けするため、１ｍｍ〜５ｍｍ程度の立体的な不飽和ポリエステル樹脂の斑点をＦＲＰの表面に形成できるので、艶のない、ざらついた、重厚な風合いを表面に持たせることができる利点がある。
【００１０】
さらに、白色、灰色、黒色の不飽和ポリエステル樹脂をそれぞれ先にスプレー掛けした樹脂が乾燥してから順次スプレー掛けするため、滲みのない白色、灰色、黒色の斑点が立体的に複雑に配置されるので、装飾性の高い凸凹のある御影石風のＦＲＰ製品を作成できる利点がある。
【００１１】
さらに、少なくとの三色の不飽和ポリエステル樹脂を別々にスプレー掛けするため、任意に各色の斑点の大きさ、斑点の量、斑点の配置を作業者が任意に制御することができるので、黒御影石風、白御影石風等、目的に応じて幅広い種類の御影石の風合いを選択的に再現することができる利点がある。なお、白を基調とする白御影石風のＦＲＰ製品を作成するには白色、灰色、黒色の順でスプレー掛けするのが好ましく、黒を基調とする黒御影石風のＦＲＰ製品を作成するには黒色、灰色、白色の順でスプレー掛けするのが好ましいが、個別にスプレー掛けするとしたから、幅広い御影石の風合いを任意に再現できる利点がある。
【発明を実施するための最良の形態】
【００１２】
装飾性の高い凹凸のある御影石風のＦＲＰ成形体を得るという目的を、従来から型の内面の塗装に使用している汎用的なスプレーガンと、ＦＲＰ製品の塗装に汎用的に使用されている不飽和ポリエステル樹脂を使用して実現した。
【実施例１】
【００１３】
図１は、本発明の方法により装飾性の高い凹凸のある白御影石風のＦＲＰ製品を得るための表面処理方法の工程図である。
【００１４】
第１の行程では、汎用的に市販されている♯１２０のサンドペーパーを使用して、ＦＲＰの表面に付着している離型剤を除去すると共に、表面積を大きくして、後の行程で吹き付ける不飽和ポリエステル樹脂がＦＲＰの表面に強固に付着させるために必要な前処理を行った。具体的には、成形後のＦＲＰ表面には艶があるから、その艶がなくなるまで、手でペーパー掛けをすれば足りる。
【００１５】
第２の行程では、市販のノズル口径が３ｍｍであるスプレーガン（株式会社明治機械製作所製、型式ＨＳ２Ｙ−Ｇ３０）により白色の不飽和ポリエステル樹脂（東鑑マテリアル・テクノロジー株式会社製オルソ系ゲルコート、品名１Ｃ−０３８０Ｐの主剤に１％の硬化剤と、日本油脂株式会社製ポリエステル樹脂硬化用触媒、商品名パーメックを混合して調製したもの）を２．５ｋｇｆ／ｃｍ２の空気圧力でスプレー掛けし、大気中に１５分程度放置して乾燥させた。硬化用触媒は、加えなくても硬化するが、、空気中の水と酸素により、吹き付けた不飽和ポリエステル樹脂の表面付近が硬化不良をおこすのを防ぐために加えた。この行程では、目視で、ＦＲＰの黄色が見えなくなるまで吹き付けるが、通常の吹きつけ圧力である４．５ｋｇｆ／ｃｍ２の半分程度である２．５ｋｇｆ／ｃｍ２で吹き付けたから、表面には若干の凸凹を生じ、仕上がりの装飾性をさらに高められた。
【００１６】
第３の行程では、同様にして、灰色の不飽和ポリエステル樹脂（１Ｃ−３７０２Ｐ）を１．５ｋｇｆ／ｃｍ２の空気圧力で斑点状にスプレー掛けして乾燥させた。このような低い圧力で斑点状に吹きつけると、大きさが数ミリの雲形の斑点を形成することができ、より深みのある装飾性の高い仕上がりとすることができる。
【００１７】
第４の行程では、同様にして、黒色の不飽和ポリエステル樹脂（１Ｃ−３２８２Ｐ）を２．０ｋｇｆ／ｃｍ２の空気圧力でまばらな斑点状にスプレー掛けして乾燥させた。このような中程度の空気圧力でまばらな斑点状に吹き付けると、１ｍｍ程度以下のまばらな斑点をランダムに形成することができる。
【００１８】
このように処理されたＦＲＰの写真を図２に、断面のイメージを図３に示す。このように処理されたＦＲＰは、ＦＲＰ１の表面に白色の樹脂層２が、その上に灰色の樹脂斑点３と黒色の樹脂斑点４がランダムに分散した、０．５ｍｍ程度の丸みを帯びた凸凹を有する細目の白御影石風に仕上がった。別の実験によれば、第４の行程で１．５ｋｇｆ／ｃｍ２の吹きつけ圧力を選定すれば、粗目の御影石風に仕上げることができることが分かっている。
【実施例２】
【００１９】
第１の行程は実施例１と同じである。
【００２０】
第２の行程では、第１の行程と同様に、黒色の不飽和ポリエステル樹脂（１Ｃ−３２８２Ｐ）を２．５ｋｇｆ／ｃｍ２の空気圧力でスプレー掛けして乾燥させた。
【００２１】
第３の行程では、同様にして、灰色の不飽和ポリエステル樹脂（１Ｃ−３７０２Ｐ）を２．５ｋｇｆ／ｃｍ２の空気圧力で斑点状にスプレー掛けして乾燥させた。このような比較的高い空気圧力で斑点状に吹き付けると、１ｍｍ程度以下の細かな斑点を形成することができる。
【００２２】
第４の行程では、同様にして、黒色の不飽和ポリエステル樹脂（１Ｃ−０３８０Ｐ）を２．５ｋｇｆ／ｃｍ２の空気圧力で斑点状にスプレー掛けして乾燥させた。
【００２３】
このように処理されたＦＲＰの写真を図４に、断面のイメージを図５に示す。このように処理されたＦＲＰは、ＦＲＰ１の表面に黒色の樹脂層５の上に灰色の樹脂斑点２と白色の樹脂斑点６がランダムに分散した、ざらつきを感じる程度の凸凹を有する黒御影石風に仕上がった。
【産業上の利用可能性】
【００２４】
ＦＲＰの利用分野を広げるものであり、また、従来は御影石を使用していた物品を高級感あるれる装飾性の高い凹凸のある御影石風のＦＲＰで作成すれば、施工作業等が容易になるから、従来は御影石が利用されなかった物品にも御影石風の物品を提供することができる。その上、従来の樹脂や製造機材をそのまま使用することができるので、製品化が容易である。
【図面の簡単な説明】
【００２５】
【図１】実施方法の行程を示した工程図である。
【図２】実施結果を示した写真である。（実施例１）
【図３】実施結果の表面付近断面のイメージ図である。（実施例１）
【図４】実施結果を示した写真である。（実施例２）
【図５】実施結果の表面付近断面のイメージ図である。（実施例２）
【符号の説明】
【００２６】
１    ＦＲＰ
２    白色の樹脂層
３    灰色の樹脂斑点
４    黒色の樹脂斑点
５    黒色の樹脂層
６    白色の樹脂斑点
【図１】
2007237108.tif 000003
【図２】
2007237108.tif 000004
【図３】
2007237108.tif 000005
【図４】
2007237108.tif 000006
【図５】
2007237108.tif 000007